(57)【特許請求の範囲】
【請求項１】
一枚の不織布又は複数枚の不織布の積層体からなり、
平均目付けが、５０〜１００ｇ／ｍ2 であり、
０．５ｇ／cm2 加重下における平均見かけ繊維密度が、０．０２ｇ／cm3 以下であり、
１３ｇ／cm2 加重下における平均見かけ繊維密度が、０．０５ｇ／cm3 以下で且つ０．５ｇ／cm2 加重下における平均見かけ繊維密度の２倍以上であり、
横方向の引張強度が、３００ｇ／２５mm以上である、
ことを特徴とする使い捨て補助衣料用材料。
【発明の詳細な説明】
【０００１】
【産業上の利用分野】
本発明は、衣服内微気候調節に優れる使い捨て補助衣料用材料に関する。
ここで、上記「補助衣料」とは、肌と公知の各種衣料との間に介在させ、身体に部分的にあてて使用するものであって、使い捨てのおむつや生理用ナプキン以外のものをいう。また、上記の公知の各種衣料とは肌着類と靴下類とを指し、具体的には、上記肌着類としては、男児女児用肌着（シャツ、ブリーフ、ショーツ等）、紳士婦人肌着（シャツ、ブリーフ、ショーツ等）が挙げられ、上記靴下類としては、パンティストッキング、その他ソックス類等が挙げられる。また、上記補助衣料を用いる身体の部分としては、足（爪先、足の裏など）、足首、膝関節付近、腹、腰、胸上部、肩周辺部、首周囲、腕、袖口等が挙げられる。
【０００２】
【従来の技術及び発明が解決しようとする課題】
通常の肌着類は、短繊維を撚糸とし、これを編み地として肌着としたものが多い。これらは、着用／洗濯を繰り返して、繰り返し使用することを目的としているため、変形性、耐久性、風合い等の要求性能を重要視している。このため、肌着類における不織布の目付けに相当するものは１００ｇ／ｍ2 以上であるものが多く、１３ｇ／cm2 加重下での見かけ繊維密度も０．１５ｇ／cm3 以上のものが多い。
また、使い捨て肌着も市販されているが、該使い捨て補助衣料は、素材に不織布が使われているが、耐洗濯性以外は通常の肌着類と同様の性能を有することが要求されているため、その１３ｇ／cm2 加重下での見かけ繊維密度は、０．１０ｇ／cm3 以上である。
上述のように、繊維密度を高くしているため、従来の肌着は、布地の熱伝導率が大きく、断熱性を高めるためにはその厚さを分厚くしなければならず、重量が重くなり、身体の動きを抑制して、着用者に対して動きにくい等の不快感を与えるという問題がある。
【０００３】
また、断熱性を向上させる見地から、空気の断熱性を最大限に利用するために、２枚の布地の間に短繊維ウェッブをキルティングした肌着も提案されているが、該肌着では、その厚さが分厚くなりすぎて、身体の活動を妨げ、また、時に発汗を引き起こしてしまうため、却って着用者に不快感を与えるという問題がある。
【０００４】
また、肌着には、快適に着用するために適度に放熱できることも要求されるが、従来の肌着では、衣服内の空気を外部に運ぶ気流も肌との密着により妨げられてしまい、暑苦しさを助長してしまうという問題がある。
このように、肌着には、衣服内微気候における気流の動きも重要で、該肌着と肌との間の距離は、身体の動きにより生じる被服圧の変化に応じて変動することが好ましいが、該肌着が肌にまとわり着いてしまうために、上記の気流の動きが生じにくいという問題があり、更に、上記肌着の見かけの繊維密度が高いほど、または表面が滑らかなほど、濡れたときに肌にまとわり着きやすく、いわゆるべとつき感を生じさせるという問題がある。
【０００５】
一方、一般に、着衣構成は、肌着類、中衣類、外衣類、靴下類が日常平均的と考えることができる。該着衣構成においては、靴下類の部分を除き、殆ど肌から外方に向けて３層の布地と空気層とが存在する。また、着衣状態では、人体の安静時に熱遮断能が最大となり、活動時は、空気層の変化が起こり被服開口部からの換気により熱遮断能が低下することが報告されている〔日衛誌，27(3),303-307.1972〕。
【０００６】
しかし、従来の着衣状態における熱遮断能だけでは、身体の局所的皮膚温の低下による血流阻害や活動時における不十分な熱遮断能調節のため発汗が起こることによる不快感を引き起こし、時には病的なまでの症状となる場合もある。
そこで、身体の局所に使用することを目的とした補助衣料が考えられ、市販されている。これらの補助衣料は、いずれも洗濯耐久性能を上げるため、撚糸を用いた織布または編布を支持体として、かさ高不織布又は詰め綿を一体に成形したものを用いている。このため、見かけの繊維密度は高くなり、目的とする機能は達成されるものの、厚ぼったく、外観が悪く、また身体の動きを妨げるという問題もある。また、補助衣料部分を通しての換気が少ないので汗ばむことも多いという問題もある。
【０００７】
また、このような問題を解決するために、肌着に直接かさ高不織布を固定する方法が提案されている〔特開昭５３−９６５８号公報、特開昭５５−１２８５５号公報、特開昭５７−１０６７０２号公報、特開昭５９−１４５１３８号公報等〕。この場合、上記不織布は、織布や編布に固定されているため、かさ高不織布の強度は取扱上必要な範囲内でよくその分かさ高にする事が可能であるが、いずれも織布等と一体に成形することを条件としているため、換気能力が少なく、また使い捨てとするには経済的ではない。
【０００８】
要するに、従来の肌着や補助衣料には、下記▲１▼〜▲５▼の問題がある。
▲１▼保温機能を上げると分厚くなり、着用者の動きを妨げ、着衣状態における外観を悪くする。
▲２▼衣服内換気が布地間で起こるのに肌着布地が肌に密着し換気が少なくなり、汗ばむことが多い。
▲３▼汗ばんだとき肌に密着し、べとつき感を起こし不快である。
▲４▼繰り返し洗濯するので、機能低下がある一方、使い捨てとするには身体一定面積当たり繊維重量が多く経済的でない。
【０００９】
従って、本発明の目的は、保温機能に優れ、着衣状態における外観を損なうことがなく、肌との間における換気能力（衣服内微気候調節能）に優れ、汗ばんでも肌に密着せず、所定面積当たりの繊維重量が少なく経済的な使い捨て補助衣料を得ることができる使い捨て補助衣料用材料を提供することにある。
【００１０】
【課題を解決するための手段】
本発明者らは、上記課題を解決するべく鋭意検討した結果、特定の繊維密度を有する不織布からなる使い捨て補助衣料が上記目的を達成し得ることを知見した。
【００１１】
本発明は、上記知見に基づいてなされたもので、一枚の不織布又は複数枚の不織布の積層体からなり、平均目付けが、５０〜１００ｇ／ｍ2 であり、０．５ｇ／cm2 加重下における平均見かけ繊維密度が、０．０２ｇ／cm3 以下であり、１３ｇ／cm2 加重下における平均見かけ繊維密度が、０．０５ｇ／cm3 以下で且つ０．５ｇ／cm2 加重下における平均見かけ繊維密度の２倍以上であり、横方向の引張強度が、３００ｇ／２５mm以上である、ことを特徴とする使い捨て補助衣料用材料を提供するものである。
【００１２】
以下、本発明の使い捨て補助衣料用材料について詳細に説明する。
本発明の使い捨て補助衣料用材料は、一枚の不織布又は複数枚の不織布の積層体からなり、特定の平均目付け、特定の０．５ｇ／cm2 加重下における平均見かけ繊維密度、特定の１３ｇ／cm2 加重下における平均見かけ繊維密度、及び特定の横方向の引張強度を有するものである。
【００１３】
本発明の使い捨て補助衣料用材料に用いられる上記不織布は、例えば、カードを用いて溶融結合用短繊維からなるウェッブをつくり、該ウェッブを複数層重ね合わせて所定の目付けとしたものを、熱風溶融させて繊維同士を結合させるフュージョンボンド方式で製造された不織布等が好ましく用いられる。この際、短繊維の繊度、捲縮度の調整によっても所望の不織布が得られる。
また、カードを用いてウェッブを複数層重ねるときには、内層（補助衣料において肌に直接接触させる側の層）に、繊度３デニール以下の低繊度短繊維を用いてなるウェッブを重ねることにより、肌触りがよくなり、また、外層（肌と直接接触しない側の層）に、３デニールを超える高繊度短繊維を添加して用いることにより加重に対する反発弾性の大きいかさ高不織布が得られる。
【００１４】
上記溶融結合用短繊維としては、チッソポリプロ繊維（株）製，ＥＳ繊維、大和紡ポリテック（株）製，ＮＢＦ繊維等が用いられる。また、上記溶融結合繊維の含有割合は、不織布の使用部位により（所望の強度、弾性に応じて）任意であり、他の短繊維、例えば木綿、アクリル、ポリエステル、レーヨン、ポリプロピレン等を混用してもよい。
【００１５】
本発明の使い捨て補助衣料用材料は、上記不織布の１枚又は複数枚の積層体からなるものである。
上記積層体においては、上記の特定の目付け等、各物性を満足するものであれば、その枚数や各層の積層方法等は特に制限されないが、ホットメルト、ヒートシール法等により、各層が部分的に（例えば点状、線状に）接合されているのが好ましい。
【００１６】
本発明の使い捨て補助衣料用材料は、その平均目付けが、５０〜１００ｇ／ｍ2 であり、好ましくは６０〜８０ｇ／ｍ2 である。
上記平均目付けが５０ｇ／ｍ2 未満であると保温性が低下し、１００ｇ／ｍ2 を超えると、厚ぼったくなり、着用時に違和感が生じる。
【００１７】
また、  ０．５ｇ／cm2 加重下における平均見かけ繊維密度が、０．０２ｇ／cm3 以下であり、好ましくは０．０１〜０．０１５ｇ／cm3 である。
上記０．５ｇ／cm2 加重下における平均見かけ繊維密度が、０．０２ｇ／cm3 を超えると、保温性が低下し、反発弾性も小さくなる。
【００１８】
また、１３ｇ／cm2 加重下における平均見かけ繊維密度が、０．０５ｇ／cm3 以下、好ましくは０．０２〜０．０３５ｇ／cm3 で且つ０．５ｇ／cm2 加重下における平均見かけ繊維密度の２倍以上、好ましくは２〜３倍である。
上記１３ｇ／cm2 加重下における平均見かけ繊維密度が、０．０５ｇ／cm3 を超えると、保温性が低下し，暖かさを感じにくくなり、また、０．５ｇ／cm2 加重下における平均見かけ繊維密度の２倍未満であると、着用中における保温性の変化が小さく、時にムレを感じる。
このように、０．５ｇ／cm2 加重下での見かけ繊維密度と１３ｇ／cm2 加重下での見かけ繊維密度との間に差を生じさせ、言い換えれば、０．５ｇ／cm2 加重下と１３ｇ／cm2 加重下とで厚みに差を生じさせることにより、布地の熱伝導率の増減及び空気の出入りを強制的に起こさせることができる。
【００１９】
また、  横方向の引張強度が、３００ｇ／２５mm以上、好ましくは３５０〜４５０ｇ／２５mmである。尚、本発明における横方向とは、製造過程における機械の流れ方向に対して垂直方向を意味する。
上記横方向の引張強度が、３００ｇ／２５mm未満であると、靴下の中等において使用する足用の場合に使用中に破断する。
【００２０】
尚、上記０．５ｇ／cm2 加重下における平均見かけ繊維密度、上記１３ｇ／cm2 加重下における平均見かけ繊維密度及び上記横方向の引張強度は、それぞれ下記の如くして測定することができる。
〔０．５ｇ／cm2 加重下における平均見かけ繊維密度〕
得られた試料から２５mm×１００mmの試料片を１０枚用意し１枚を測定装置についた水平盤上に広げ、その上に厚さと重さの判っている平板（面積３〜１５cm2 ）を載せる。その時の試料の厚さを（株）尾崎製作所“PEACOCK" UPRIGHT DIAL GAUGE を用いて測定する。この際、加圧量は平板を含めた荷重から０．５ｇ／cm2 ，１３ｇ／cm2 に調整してある。測定は１枚につき平板上３カ所行い測定値を平均し、１０枚の測定平均値Ａ（cm）と、試料単位面積重量平均値Ｂ（ｇ／cm2 ）とを下記式に代入して見かけ繊維密度を算出した。
式；平均見かけ繊維密度（ｇ／cm3 ）＝Ｂ（ｇ／cm3 ）／Ａ（cm）
；〔横方向の引張強度〕
得られた材料から２５mm×１００mmの試料片を１０枚用意し、初期試料長が５０mmとなるように、引張強度試験機（ORIENTEC Co.  テンシロン万能試験機「ＲＴＭ−１００」）に設置し、２３℃、６５％ＲＨの環境下にて引張り、該試料が破断する時の破断時最大加重を測定し、（ｇ／２５mm）で表示した（１０枚の平均値）。
【００２１】
本発明の使い捨て補助衣料用材料は、身体の一部分に合うように所望の形状に裁断し、場合によっては公知の固定手段を用いて肌と肌着との間に介在させる等して、使い捨て補助衣料として用いることができる。
また、足部に用いる場合には、通常、肌と靴下との間に介在させて用いる。この際、通常の不織布の引張強度は、機械方向には強いが横方向には弱いので、横方向の強度について見ると、かさ高不織布はかさ高にするほど強度はなくなり単独使用には耐えられなくなるが、本発明の使い捨て補助衣料用材料は、上述のように、３００ｇ／２５mm以上の引張強度を有するものであるため、従来の嵩高不織布におけるような強度面での問題はない。
【００２２】
本発明の使い捨て補助衣料用材料は、一枚の上記不織布又は複数枚の上記不織布の積層体からなり、上述の各物性を満足するものであれば特にその構成は制限されないが、特に、下記の構成が好ましく採用される。
（好ましい構成）
下記第１ウェッブと下記第２ウェッブとを用い、フュージョンボンド方式で製造した不織布からなる材料。
第１ウェッブ；上記低繊度の溶融結合用短繊維（好ましくはチッソポリプロ製ＥＳ繊維ＨＢタイプ）を用いてなり、平均目付けが１０〜２０ｇ／ｍ2 であるウェッブ。
第２ウェッブ；上記の低繊度溶融結合用短繊維（チッソポリプロ社製ＥＳ繊維ＨＢタイプ）７０〜１００重量％と上記高繊度短繊維〔好ましくはポリプロピレン繊維、ポリエチレンテレフタレート繊維（ポリエステル繊維）〕０〜３０重量％とを用いてなり、平均目付けが７０〜８０ｇ／ｍ2 であるウェッブ。
【００２３】
【実施例】
以下、実施例を挙げて本発明を詳細に説明するが、本発明はこれらの実施例に限定されるものではない。
【００２４】
実施例１
下記第１ウェッブ及び第２ウェッブを用い、フュージョンボンド方式で不織布化して、本発明の使い捨て補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を測定した（上述の測定方法に従って測定した）。その結果を〔表１〕に示す。
【００２５】
第１ウェッブ
・チッソポリプロ社製ＥＳ繊維（以下単に「ＥＳ」という）；３ｄ×５１（これは、３デニール×長さ５１mmであることを示す、以下同様に記載する）
・平均目付け；１０ｇ／ｍ2 
第２ウェッブ
・ＥＳ；３ｄ×５１  ７０重量％
ポリエチレンテレフタレート（ＰＥＴ）；１２ｄ×５１  ３０重量％
・平均目付け；４０ｇ／ｍ2 
【００２６】
実施例２
下記第１ウェッブ及び第２ウェッブを用い、実施例１と同様にして、本発明の使い捨て補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００２７】
第１ウェッブ
・ＥＳ；３ｄ×５１
・目付け；１０ｇ／ｍ2 （平均）
第２ウェッブ
・ＥＳ；３ｄ×５１  ７０％
ポリプロピレン繊維（ＰＰ）；６ｄ×５１  ３０％
・目付け；４０ｇ／ｍ2 （平均）
【００２８】
実施例３
下記第１ウェッブ及び第２ウェッブを用い、実施例１と同様にして、本発明の使い捨て補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００２９】
第１ウェッブ
・ＥＳ；３ｄ×５１
・目付け；１０ｇ／ｍ2 （平均）
第２ウェッブ
・ＥＳ；３ｄ×５１  ７０％
ＰＥＴ；１２ｄ×５１  ３０％
・目付け；６０ｇ／ｍ2 （平均）
【００３０】
実施例４
下記第１ウェッブ及び第２ウェッブを用い、実施例１と同様にして、本発明の使い捨て補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００３１】
第１ウェッブ
・ＥＳ；３ｄ×５１
・目付け；１０ｇ／ｍ2 （平均）
第２ウェッブ
・ＥＳ；３ｄ×５１  ７０％
ＰＥＴ；１２ｄ×５１  ３０％
・目付け；９０ｇ／ｍ2 （平均）
【００３２】
比較例１
下記第１ウェッブ及び第２ウェッブを用い、実施例１と同様にして補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００３３】
第１ウェッブ
・ＥＳ；３ｄ×５１
・目付け；１０ｇ／ｍ2 （平均）
第２ウェッブ
・ＥＳ；３ｄ×５１  ７０％
ＰＥＴ；１２ｄ×５１  ３０％
・目付け；４０ｇ／ｍ2 （平均）
【００３４】
比較例２
下記第１ウェッブ及び第２ウェッブを用い、実施例１と同様にして補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００３５】
第１ウェッブ
・ＥＳ；３ｄ×５１
・目付け；１０ｇ／ｍ2 （平均）
第２ウェッブ
・ＥＳ；３ｄ×５１  ７０％
ＰＰ；６ｄ×５１  ３０％
・目付け；４０ｇ／ｍ2 （平均）
【００３６】
比較例３
下記第１ウェッブ及び第２ウェッブを用い、実施例１と同様にして補助衣料用材料を得た。
得られた材料の目付け、０．５ｇ／cm2 加重下の見かけ繊維密度（繊維密度Ａ）、１３ｇ／cm2 加重下の見かけ繊維密度（繊維密度Ｂ）及び横方向の引張強度を実施例１と同様にして測定した。その結果を〔表１〕に示す。
【００３７】
第１ウェッブ
・ＥＳ；３ｄ×５１
・目付け；１０ｇ／ｍ2 （平均）
第２ウェッブ
・ＥＳ；３ｄ×５１  ７０％
ＰＥＴ；１２ｄ×５１  ３０％
・目付け；１００ｇ／ｍ2 （平均）
【００３８】
実施例及び比較例で得られた不織布を用いて身体の一部分に用いられる補助衣料（図１に示す肩あて及び足用衣料）を作成し、冬季（１〜２月）着用試験を行った。試験は、同じ日に実施例の衣料の着用者が３名で且つ比較例の衣料の着用者が３名となるようにして２日間着用を行い、続く２日間逆にして着用を行い、５日目に各人の主観的評価を下記評価基準に従って得た。尚、着用は、図１に示すように身体に当接させて着用した。その結果を〔表２〕（肩あてに関する結果）及び〔表３〕（足用衣料に関する結果）に示す。
【００３９】
（評価基準）
暖かさについて：尚、表中の数字は指摘人数を示す。
◎；暖かく快適
○；暖かい
△；暖かくなったような気がする
×；判らない
【００４０】
着用感について、尚、表中の数字は指摘人数を示す。
○；厚ぼったく感じたり違和感を感じたりしない
△；どうとも言えない
×；ごわごわ感、または厚ぼったく感じる
【００４１】
【表１】
0003649466.tif 000002
【００４２】
【表２】
0003649466.tif 000003
【００４３】
【表３】
0003649466.tif 000004
【００４４】
【発明の効果】
本発明の使い捨て補助衣料用材料は、保温機能に優れ、着衣状態における外観を損なうことがなく、肌との間における換気能力（衣服内微気候調節能）に優れ、汗ばんでも肌に密着せず、所定面積当たりの繊維重量が少なく経済的な使い捨て補助衣料を得ることができるものである。
【００４５】
更に詳細には、本発明の使い捨て補助衣料用材料は、不織布をかさ高にし、低加重下と高加重下における見かけの繊維密度に差を持たせており、且つ高加重下でも所定の低密度を保持しているため、可逆的であれば、保温効率が高く、身体の動きに伴って生ずる被服圧変化により生じる空気の流れにより放熱効率が向上されるものである。本発明の使い捨て補助衣料用材料は、保温効率と布地を通しての気流による放熱効率が高く、更に汗による肌と肌着の密着を防ぎ、使用する素材内の換気と肌への密着を少なくすることができ、現在の着衣構成における身体の局部的な不快感を取り除くための使い捨て補助衣料用の材料として最適なものである。
【図面の簡単な説明】
【図１】図１は、実施例及び比較例で得られた材料を用いて作成した使い捨て補助衣料を示す概略図である。
【図１】
0003649466.tif 000005